(57)【要約】【課題】カーボンブラックを含むシリコーンゴム混合物を硬化させてなる弾性層を有し、かつ、電子写真画像へのカブリの発生及びブレードバイアスリークの発生を抑制した現像ローラとその製造方法を提供する。【解決手段】軸芯体と弾性層とを有する現像ローラであって、該弾性層は下記（Ａ）乃至（Ｆ）を含有する混合物を硬化させてなる導電性シリコーンゴムを含むことを特徴とする現像ローラ。（Ａ）アルケニル変性ジメチルポリシロキサン、（Ｂ）アルコキシ基を有するアルケニル変性ジメチルポリシロキサン（アルコキシ基は、メトキシ基、エトキシ基、プロポキシ基から選択される何れか）、（Ｃ）１分子中に少なくとも２個のヒドロシリル基を有するハイドロジェンポリシロキサン、（Ｄ）中空フィラー、（Ｅ）カーボンブラック、（Ｆ）触媒。【選択図】なし【特許請求の範囲】
【請求項１】
軸芯体と弾性層とを有する現像ローラであって、
該弾性層が、下記成分（Ａ）乃至（Ｆ）を含有する混合物を硬化させてなる導電性シリコーンゴムを含むことを特徴とする現像ローラ。
（Ａ）アルケニル変性ジメチルポリシロキサン、
（Ｂ）アルコキシ基を有するアルケニル変性ジメチルポリシロキサン
（アルコキシ基は、メトキシ基、エトキシ基及びプロポキシ基から選択される基である）、
（Ｃ）１分子中に少なくとも２個のヒドロシリル基を有するハイドロジェンポリシロキサン、
（Ｄ）中空フィラー、
（Ｅ）カーボンブラック、
（Ｆ）触媒。
【請求項２】
前記成分（Ｄ）が、樹脂からなるシェルを有する中空フィラーである請求項１に記載の現像ローラ。
【請求項３】
前記成分（Ｂ）の重量平均分子量が３０００乃至１００００である請求項1又は２に記載の現像ローラ。
【請求項４】
請求項１に記載の現像ローラの製造方法であって
（１）下記成分（Ａ）乃至（Ｆ）を含む液状混合物の層を軸芯体の周面に形成する工程と、
（２）該液状混合物の層を、該液状混合物の層の表面側から加熱して硬化させ、弾性層を形成する工程と、を有することを特徴とする現像ローラの製造方法：
（Ａ）アルケニル変性ジメチルポリシロキサン、
（Ｂ）アルコキシ基を有するアルケニル変性ジメチルポリシロキサン
（アルコキシ基は、メトキシ基、エトキシ基及びプロポキシ基から選択される基である）、
（Ｃ）１分子中に少なくとも２個のヒドロシリル基を有するハイドロジェンポリシロキサン、
（Ｄ）中空フィラー、
（Ｅ）カーボンブラック、
（Ｆ）触媒。
【発明の詳細な説明】
【技術分野】
【０００１】
本発明は、電子写真用現像装置に用いられる現像ローラ及びその製造方法に関する。詳しくは軸芯体の周りに弾性層を有する現像ローラ及びその製造方法に関する。
【背景技術】
【０００２】
近年の電子写真装置には、本体の小型化、カラー化に伴い非磁性一成分接触現像方式を採用した装置が用いられることが多くなっている。非磁性一成分接触現像方式は非磁性一成分トナーを用い、現像ローラに当接したトナー供給ローラによって現像ローラ上にトナーを供給し、トナー規制部材である現像ブレードとトナーの摩擦及び現像ローラとトナーの摩擦によりトナーに電荷を与える。同時に現像ブレードにより現像ローラ上に薄くトナーを塗布する。現像ローラの回転により、トナーを現像ローラと感光ドラムとが接触対向した現像領域に搬送し、感光ドラム上の静電潜像を現像しトナー画像として顕像化する方法である。
【０００３】
上記のように、現像ローラは現像ブレード及び感光ドラムと一定の接触領域（ニップ幅）を保持しながら回転するため低硬度である必要があり、さらに現像電界を与えるためある程度の導電性が必要である。そこで、金属等の良導電性材料からなる軸芯体の外周面に導電性材料を混合したシリコーンゴムからなる現像ローラが提案されている（特許文献１参照）。また、シリコーンゴム組成物中に、中空フィラー、長鎖アルキル基及びアルコキシシリル基を有するシロキサンオリゴマーを含有した、電子写真用ロールに好適なシリコーンゴム組成物とその成型物が提案されている（特許文献２参照）。
【０００４】
一方、近年の画像形成装置に対する、さらなる画像の均一性、画像濃度の高濃度化の要求に対して、現像ブレードにバイアスを印加するブレードバイアス方式の画像形成装置が提案されている（特許文献３参照）。
【先行技術文献】
【特許文献】
【０００５】
【特許文献１】特開２００８−０７４９１３号公報
【特許文献２】特開２００７−０６３３８８号公報
【特許文献３】特開２０００−１１２２１２号公報
【発明の概要】
【発明が解決しようとする課題】
【０００６】
しかし、前記のようなブレードバイアス方式の画像形成装置に、前記特許文献１の現像ローラを組み込み連続して画像出力した場合、いわゆるカブリが発生する場合があることを本発明者等は知見した。
【０００７】
一方、前記特許文献２のシリコーンゴム組成物により成型した現像ローラを、ブレードバイアス方式の画像形成装置に組み込み画像出力した場合、いわゆるカブリは抑制されたが、ブレードバイアスリークが発生する場合があることを本発明者等は知見した。
【０００８】
そこで、本発明の目的は、カーボンブラックを含むシリコーンゴム混合物を硬化させてなる弾性層を有し、かつ、電子写真画像へのカブリの発生及びブレードバイアスリークの発生を抑制し得る現像ローラとその製造方法を提供することにある。
【課題を解決するための手段】
【０００９】
本発明は、軸芯体と、弾性層とを有する現像ローラであって、該弾性層は下記成分（Ａ）乃至（Ｆ）を含有する混合物を硬化させてなる導電性シリコーンゴムを含むことを特徴とする現像ローラである。
（Ａ）アルケニル変性ジメチルポリシロキサン、
（Ｂ）アルコキシ基を有するアルケニル変性ジメチルポリシロキサン
（アルコキシ基は、メトキシ基、エトキシ基及びプロポキシ基から選択される基である）、
（Ｃ）１分子中に少なくとも２個のヒドロシリル基を有するハイドロジェンポリシロキサン、
（Ｄ）中空フィラー、
（Ｅ）カーボンブラック、
（Ｆ）触媒。
【００１０】
また、本発明は、現像ローラの製造方法であって
（１）下記成分（Ａ）乃至（Ｆ）を含む液状混合物の層を軸芯体の周面に形成する工程と、
（２）該液状混合物の層を、該液状混合物の層の表面側から加熱して硬化させ、弾性層を形成する工程と、を有することを特徴とする現像ローラの製造方法である。
（Ａ）アルケニル変性ジメチルポリシロキサン、
（Ｂ）アルコキシ基を有するアルケニル変性ジメチルポリシロキサン
（アルコキシ基は、メトキシ基、エトキシ基及びプロポキシ基から選択される基である）、
（Ｃ）１分子中に少なくとも２個のヒドロシリル基を有するハイドロジェンポリシロキサン、
（Ｄ）中空フィラー、
（Ｅ）カーボンブラック、
（Ｆ）触媒。
【発明の効果】
【００１１】
本発明によれば弾性層表面への電荷の蓄積が抑制され、かつ耐リーク性に優れることから、いわゆるカブリやブレードバイアスリーク画像の発生が抑制された良好な画像の形成に資する現像ローラを得ることができる。
【図面の簡単な説明】
【００１２】
【図１】本発明の現像ローラの一例を示す軸方向の概略断面図である。
【図２】本発明の現像ローラを用いた電子写真画像形成装置の一例を示す概略断面図である。
【発明を実施するための形態】
【００１３】
本発明の現像ローラの構成として、図１に現像ローラの一例の断面の概略図を示す。図中の現像ローラは、軸芯体１の外周上に弾性層２を有しており、更にその外周上に表面層３を有している。
【００１４】
前記のように、ブレードバイアス方式の画像形成装置に、前記特許文献１の現像ローラを組み込み画像出力した場合、いわゆるカブリが発生する原因を本発明者等は検討した。その結果、軸芯体の周面に形成したシリコーンゴム組成物の層を硬化させて弾性層を形成する過程において、ポリシロキサンの表面張力が小さいため該シリコーンゴム組成物の層の表面側にポリシロキサンが移動する。その結果として弾性層の表面近傍に、カーボンブラックの含有量が少ない高抵抗領域が形成されていることが分かった。かかる領域が存在する現像ローラは、ブレードバイアスが印加された現像ブレードと摺擦される度にブレードバイアスからの電荷が現像ローラの表面近傍に蓄積し、それにより、現像ローラの表面電位の絶対値が上昇する。その結果、カブリが発生しているものと考えられる。
【００１５】
また前記のように、前記特許文献２のシリコーンゴム組成物により成型した現像ローラを、ブレードバイアスを印加する現像装置に組み込み画像出力した場合、いわゆるカブリは抑制されたが、ブレードバイアスリークが発生する原因を本発明者等は検討した。その結果、弾性層の表面近傍において、カーボンブラックの含有量が少ない高抵抗領域の形成は抑制されていた。一方、弾性層の表面から離れた領域で、カーボンブラックの存在状態に疎密が見られた。このことによりいわゆるカブリが抑制された一方でブレードバイアスリークが発生したと考えられる。
【００１６】
弾性層の表面近傍において、カーボンブラックの含有量が少ない高抵抗領域の形成が抑制された要因は以下が考えられる。シリコーンゴム組成物中に中空フィラーが含有されていることにより、弾性層形成過程における外部からの熱がシリコーンゴム組成物の層の全厚さ方向に拡散し難くなっている。そのことにより、弾性層の表面近傍においては、ポリシロキサンが表面側へ移行する前にシリコーンゴム組成物が硬化し、現像ローラの表面近傍での高抵抗領域の形成を抑制できたと考えられる。
【００１７】
また、弾性層の表面から離れた領域でカーボンブラックの存在状態に疎密が見られた理由としては以下が考えられる。中空フィラーを含有したことにより弾性層形成過程における外部からの熱がシリコーンゴム組成物の層の全厚さ方向に伝わり難くなり、当該層の表面から離れた領域では、シリコーンゴム組成物の硬化時間が長くなっている。また、シリコーンゴム組成物中に長鎖アルキル基及びアルコキシシリル基を有するシロキサンオリゴマー（以下シロキサンオリゴマーと記載する）を含有している。シロキサンオリゴマーのアルコキシ基の酸素原子と、カーボンブラックの表面官能基である水酸基やカルボキシル基との間で、水素結合等による相互作用が生じ、カーボンブラックはシロキサンオリゴマーに取り囲まれたような状態となる。しかし、シロキサンオリゴマーは長鎖のアルキル基を有していることからアルケニル変性ポリシロキサンとの相溶性が低く、上述のように硬化時間が長くなると、硬化する前にシロキサンオリゴマーがカーボンブラックと共にシリコーンゴム組成物中で凝集する。このような理由から、弾性層の表面から離れた領域でカーボンブラックの存在状態に疎密が発生し、カーボンブラックが密な部分が導電パスとなりブレードバイアスリークが発生したと考えられる。
【００１８】
そこで本発明者らは、現像ローラの弾性層の表面近傍における高抵抗領域の形成を抑制しつつ、カーボンブラックの分散状態を均一にすることにより、電子写真画像へのカブリ及びブレードバイアスリークの発生を抑制できると考え、鋭意検討した。その結果、現像ローラの弾性層を以下の構成にすることにより、現像ローラの弾性層の表面近傍での高抵抗領域の形成を抑制しつつ、カーボンブラックの分散状態を均一にすることが可能となった。その結果、電子写真画像へのカブリ及びブレードバイアスリークの発生を抑制できることとなった。
【００１９】
すなわち、本発明の現像ローラは、軸芯体と、該軸芯体の表面に弾性層が設けられた現像ローラであって、該弾性層は下記成分（Ａ）乃至（Ｆ）を含有する混合物を硬化させてなる導電性シリコーンゴムを含むことを特徴とする。
（Ａ）アルケニル変性ジメチルポリシロキサン、
（Ｂ）アルコキシ基を有するアルケニル変性ジメチルポリシロキサン
（アルコキシ基は、メトキシ基、エトキシ基及びプロポキシ基から選択される基である）、
（Ｃ）１分子中に少なくとも２個のヒドロシリル基を有するハイドロジェンポリシロキサン、
（Ｄ）中空フィラー、
（Ｅ）カーボンブラック、
（Ｆ）触媒。
【００２０】
[成分（Ａ）アルケニル変性ジメチルポリシロキサン]
成分（Ａ）は、弾性層を構成する主構成成分である。この成分（Ａ）としては、後述の成分（Ｂ）との相溶性の観点から、ジメチルポリシロキサンを基本構造とする必要がある。
【００２１】
成分（Ａ）の具体例としては、両末端ジメチルアルケニルシロキシ−ジメチルシロキサン、両末端トリメチルシロキシ−アルケニルメチルシロキサン−ジメチルシロキサン共重合体等が挙げられる。これらに含まれるもののうち、両末端ジメチルビニルシロキシ−ジメチルポリシロキサンが好ましい。成分（Ａ）の分子構造としては直鎖状、分岐状のものなど特に制限することなく使用することができる。成分（Ａ）の分子量としては、重量平均分子量で５０００乃至１００００００であることが好ましい。これらは、１種単独でも２種以上組み合わせても使用することができる。
【００２２】
この成分（Ａ）は公知の方法によって得ることができる。一般的な製造方法を挙げると、ジメチルシクロポリシロキサン、メチルビニルシクロポリシロキサン等のオルガノシクロポリシロキサンと、ヘキサメチルジシロキサン、1,3-ジビニル-1,1,3,3-テトラメチルジシロキサン等のヘキサオルガノジシロキサンとをアルカリ触媒又は酸触媒の存在下に平衡化反応を行うことによって得ることができる。  
【００２３】
[成分（Ｂ）アルコキシ基を有するアルケニル変性ジメチルポリシロキサン]
成分（Ｂ）を含有させる目的は、成分（Ｂ）のアルコキシ基の酸素原子と、後述の成分（Ｅ）であるカーボンブラック表面の水酸基やカルボキシル基との間の水素結合等の相互作用により、カーボンブラックの分散を安定化することである。このような目的のために成分（Ｂ）の基本的な構造としては、ジメチルポリシロキサンである必要がある。ジメチルポリシロキサン等のジアルキルポリシロキサンは、アルキル基を外側にした螺旋状の分子構造をとる。成分（Ｂ）の基本構造が例えばジエチルポリシロキサン等の場合、ジメチルポリシロキサンの場合と比較して、アルコキシ基の酸素原子がエチル基中に埋もれたような構造をとる。その結果、カーボンブラック表面の水酸基やカルボキシル基と、成分（Ｂ）のアルコキシ基の酸素原子との相互作用が弱くなり、カーボンブラックの分散状態を十分安定化できない。
【００２４】
また、成分（Ｂ）は、上記成分（Ａ）との相溶性を良くする観点から、分子内には長鎖のアルキル基を有しないことが好ましい。成分（Ａ）および成分（Ｂ）との相溶性を向上させることで、特許文献２に係るシリコーンゴム硬化物において認められたようなカーボンブラックの存在状態の粗密の発生を抑制することができる。
【００２５】
また、成分（Ｂ）のアルコキシ基は、メトキシ基、エトキシ基又はプロポキシ基である。アルコキシ基部分のアルキル基をトキシ基、エトキシ基又はプロポキシ基とすることで、立体障害によりアルコキシ基の酸素原子とカーボンブラック表面にある水酸基やカルボキシル基が相互作用しにくくなることを抑制できる。その結果、カーボンブラックの分散状態を十分安定化することができる。
【００２６】
前記成分（Ｂ）の分子量としては、重量平均分子量で３０００乃至１００００であることが好ましい。重量平均分子量を３０００以上とすることにより、上記成分（Ａ）との分子の絡み合いにより、成分（Ａ）と成分（Ｂ）の偏在を抑制できる。一方、重量平均分子量を１００００以下とすることにより、上記成分（Ｂ）により、より安定的にカーボンブラック周囲を取り囲んだような状態とすることができ、カーボンブラックの分散状態をより安定化できる。また、成分（Ｂ）の添加量としては、成分（Ｅ）のカーボンブラック１００質量部に対して２０質量部乃至２００質量部が好ましい。上記成分（Ｂ）の具体例としては、両末端ジメチルアルケニルシロキシ−メチルアルコキシシロキサン−ジメチルシロキサン共重合体、両末端ジメチルアルコキシシロキシ−アルケニルメチルシロキサン−ジメチルシロキサン共重合体、両末端トリメチルシロキシ−メチルアルコキシシロキサン−アルケニルメチルシロキサン−ジメチルシロキサン共重合体、両末端ジメチルアルコキシシロキシ−メチルアルコキシシロキサン−アルケニルメチルシロキサン−ジメチルシロキサン共重合体等が挙げられる。これらに含まれるもののうち、両末端ジメチルビニルシロキシ−メチルメトキシシロキサン−ジメチルシロキサン共重合体、両末端ジメチルビニルシロキシ−メチルエトキシシロキサン−ジメチルシロキサン共重合体及び両末端ジメチルビニルシロキシ−メチルプロポキシシロキサン−ジメチルシロキサン共重合体が好ましい。ここで、ジメチルシロキサン構造を有する部分とメチルアルコキシシロキサン構造を有する部分の比である[ジメチルシロキサン]／[メチルアルコキシシロキサン]は１２０以下であることが好ましい。また、上記成分（Ｂ）の分子構造としては直鎖状、分岐状のものなど特に制限することなく使用することができる。これらは、１種単独でも２種以上組み合わせても使用することができる。
【００２７】
この成分（Ｂ）は公知の方法によって得ることができる。一般的な製造方法を挙げると、ジメチルシクロポリシロキサン、メチルビニルシクロポリシロキサン、メチルアルコキシシクロポリシロキサン等のオルガノシクロポリシロキサンと、ヘキサメチルジシロキサン、1,3-ジビニル-1,1,3,3-テトラメチルジシロキサン、1,3-ジアルコキシ-1,1,3,3-テトラメチルジシロキサン等のヘキサオルガノジシロキサンとをアルカリ触媒又は酸触媒の存在下に平衡化反応を行うことによって得ることができる。
【００２８】
[成分（Ｃ）１分子中に少なくとも２個のヒドロシリル基を有するハイドロジェンポリシロキサン]
成分（Ｃ）は、上記成分（Ａ）及び成分（Ｂ）の架橋剤であり、１分子中にヒドロシリル基を２個以上有するものである。上記成分（Ｃ）の具体例として、両末端トリメチルシロキシ−メチルハイドロジェンシロキサン、両末端トリメチルシロキシ−メチルハイドロジェンシロキサン−ジメチルシロキサン共重合体、両末端ジメチルハイドロジェンシロキシ−メチルハイドロジェンシロキサン−ジメチルシロキサン共重合体等が挙げられる。上記成分（Ｃ）の分子構造としては直鎖状、分岐状、環状のものなど特に制限することなく使用することができる。また、平均分子量は３００〜１００００の範囲にあることが好ましい。上記成分（Ｃ）の配合量はＳｉＨ基のモル比と、上記成分（Ａ）及び成分（Ｂ）のアルケニル基のモル比の関係が、（ＳｉＨ基のモル比）／（アルケニル基のモル比）＝０．８〜２．５となるようにするのが好ましい。
【００２９】
この成分（Ｃ）は公知の方法によって得ることができる。例えば、1,3,5,7-テトラメチル-1,3,5,7-テトラハイドロシクロテトラシロキサン（場合によっては、該シクロテトラシロキサンとオクタメチルシクロテトラシロキサンとの混合物）とヘキサメチルジシロキサン、1,3-ジハイドロ-1,1,3,3-テトラメチルジシロキサン等の末端基源となるシロキサン化合物とを、あるいは、オクタメチルシクロテトラシロキサンと1,3-ジハイドロ-1,1,3,3-テトラメチルジシロキサンとを、硫酸、トリフルオロメタンスルホン酸、メタンスルホン酸等の触媒の存在下に−10〜＋40℃程度の温度で平衡化させることによって容易に得ることができる。
【００３０】
[成分（Ｄ）中空フィラー]
本発明に使用される成分（Ｄ）の中空フィラーとしては以下のものを例示することができる。ガラスやセラミックス等の無機材料からなるシェルを有するもの、アクリル系ポリマーや塩化ビニリデン系ポリマー等の熱可塑性樹脂からなるシェルを有するものが挙げられるが、熱可塑性樹脂からなるシェルを有するものが好ましい。成分（Ｄ）の中空フィラーとして、熱可塑性樹脂からなるシェルを有するものを用いた場合、弾性層形成過程における外部からの熱のシリコーンゴム組成物の層の全厚さ方向への拡散を抑制する効果が高い。そのことにより、弾性層の表面近傍における高抵抗領域の形成を一層抑制することができる。成分（Ｄ）の粒径としては特に制限されるものではないが、体積平均粒径が３０μｍ乃至２００μｍのものが好ましい。また、成分（Ｄ）がシリコーンゴム組成物中に占める割合としては、５体積％乃至４０体積％が好ましい。
【００３１】
[成分（Ｅ）カーボンブラック]
本発明に使用される成分（Ｅ）のカーボンブラックとしては、通常導電性ゴム組成物に常用されているものを使用することができ、以下のものを例示することができる。アセチレンブラック、コンダクティブファーネスブラック（ＣＦ）、スーパーコンダクティブファーネスブラック（ＳＣＦ）、エクストラコンダクティブファーネスブラック（ＸＣＦ）、コンダクティブチャンネルブラック（ＣＣ）、１５００℃程度の高温で熱処理されたファーネスブラックやチャンネルブラック等を挙げることができる。具体的に、アセチレンブラックとしては、デンカブラック（電気化学社製），シャウニガンアセチレンブラック（シャウニガンケミカル社製）等が、コンダクティブファーネスブラックとしては、コンチネックスＣＦ（コンチネンタルカーボン社製）、バルカンＣ（キャボット社製）等が、スーパーコンダクティブファーネスブラックとしては、コンチネックスＳＣＦ（コンチネンタルカーボン社製）、バルカンＳＣ（キャボット社製）等が、エクストラコンダクティブファーネスブラックとしては、旭ＨＳ−５００（旭カーボン社製）、バルカンＸＣ−７２（キャボット社製）等が、コンダクティブチャンネルブラックとしては、コウラックスＬ（デグッサ社製）等が例示され、また、ファーネスブラックの一種であるケッチェンブラックＥＣ及びケッチェンブラックＥＣ−６００ＪＤ（ライオン社製）を用いることもできる。
【００３２】
［成分（Ｆ）触媒］
本発明に使用される成分（Ｆ）の触媒としては、上記成分（Ａ）及び成分（Ｂ）と成分（Ｃ）との付加反応を促進させるために用いられるものである。例えば、白金ブラック、塩化白金酸、塩化白金酸のアルコール変性物、塩化白金酸とオレフィン類、アルデヒド化合物、ビニルシロキサン類もしくはアセチレンアルコール類等との錯体等が挙げられる。成分（Ｆ）の添加量は、特に限定されず、有効量でよいが、成分（Ａ）重量に対して白金金属の重量換算で、通常、０．１〜１０００ｐｐｍ、好ましくは１〜２００ｐｐｍの範囲とすればよい。
【００３３】
［その他の成分］
弾性層を形成するためのシリコーンゴム組成物には、組成物の硬化を阻害しない範囲で上記成分（Ａ）から成分（Ｆ）以外の成分を配合することができる。
【００３４】
例えば、ビニルメチルシクロテトラシロキサン、トリアリルイソシアヌレート、アルキルマレエート類、アセチレンアルコール類及びトリアリルイソシアヌレート；アセチレンアルコール類のシランもしくはシロキサン変性物；ハイドロパーオキサイド、テトラメチレンジアミン、ベンゾトリアゾール等の硬化抑制効果を有する化合物が挙げられる。これらは１種単独でも２種以上組み合わせても使用することができる。
【００３５】
また、例えば親水性シリカ、疎水性シリカ、石英、炭酸カルシウム、酸化アルミニウム、酸化亜鉛、酸化チタン等の補強剤等を必要に応じて添加してもよい。
【００３６】
本発明の現像ローラは、（１）前記成分（Ａ）乃至成分（Ｆ）を含む液状混合物の層を軸芯体の周面に形成する工程と、（２）該液状混合物の層を、該液状混合物の層の表面側から加熱して硬化させ、弾性層を形成する工程と、を有する製造方法により得ることができる。具体的には、円筒状のパイプとパイプ両端に配設された軸芯体を保持するための駒を配設した金型に、前記成分（Ａ）乃至成分（Ｆ）を含む液状混合物を注入し、円筒状のパイプを加熱することにより、液状混合物を加熱硬化する方法が例示できる。
【００３７】
なお、硬化するための加熱条件は適宜選択することができる。また、低分子成分の除去や反応を完結させるために、一度加熱硬化した後、さらに加熱することもできる。加熱は１７０℃〜２３０℃で３０分〜８時間行うのが好ましい。
【００３８】
現像ローラの軸芯体は、導電性部材の電極及び支持する部材として機能するものであれば本発明に適用できる。その材質として、例えば、アルミニウム、銅、ステンレス鋼、鉄の如き金属又は合金、導電性合成樹脂の如き導電性の材質で構成される。これらの材質にクロムやニッケルで鍍金処理を施したものでも良い。なお、軸芯体とその周面に形成される弾性層を接着するために、プライマーを軸芯体に塗布することができる。通常使用されているプライマーとして、例えばシランカップリング系プライマーが挙げられる。
【００３９】
弾性層の周面上には、表面層を設けてもよい。表面層を形成するために用いる樹脂としては、硬化する前の状態で溶剤に可溶なものであれば、特に制限されることなく適宜用いることができる。具体的には、フッ素樹脂，ポリアミド樹脂，アクリルウレタン樹脂，フェノール樹脂，メラミン樹脂，シリコーン樹脂，ウレタン樹脂，ポリエステル樹脂，ポリビニルアセタール樹脂，エポキシ樹脂，ポリエーテル樹脂，アミノ樹脂，アクリル樹脂，尿素樹脂等及びこれらの混合物が挙げられる。
【００４０】
表面層を形成する樹脂には抵抗調整剤を添加することができる。抵抗調整剤としては、例えばアセチレンブラック等の導電性カーボンブラック、ＳＡＦ，ＩＳＡＦ，ＨＡＦ，ＦＥＦ，ＧＰＦ，ＳＲＦ，ＦＴ，ＭＴ等のゴム用カーボンブラック、酸化処理等を施したカラー（インク）用カーボンブラック、銅、銀、ゲルマニウム等の金属及び金属酸化物等の導電性粉体が挙げられる。また、抵抗調整剤として用いられるイオン導電性物質を例示すれば、過塩素酸ナトリウム、過塩素酸リチウム、過塩素酸カルシウム、塩化リチウム等の無機イオン性導電物質、更に変性脂肪族ジメチルアンモニウムエトサルフェート、ステアリルアンモニウムアセテートの有機イオン性導電物質などが用いられるが、少量で導電性を制御できることからカーボンブラックが好ましい。
【００４１】
本発明において、弾性層及び表面層を形成する材料の混練方法としては特に制限されるものではなく、ロール、バンバリーミキサー、加圧ニーダー、押出し機、サンドグラインダー、サンドミル、ボールミル等の公知の装置を用いる方法を挙げることができる。
【００４２】
表面層は、例えば前記樹脂とカーボンブラックと溶剤を混合、分散した塗工液を弾性層に塗工することによって形成することができる。
【００４３】
塗工液に用いる溶剤としては、表面層として用いる樹脂を溶解するものであれば適宜使用することができる。具体的には溶剤として以下のものが挙げられる。メチルエチルケトン、メチルイソブチルケトンに代表されるケトン類。ヘキサン、トルエン等に代表される炭化水素類。メタノール、イソプロパノールに代表されるアルコール類。他エステル類。水。特に好ましい溶剤は樹脂の溶解性、沸点からメチルエチルケトン、又はメチルイソブチルケトンである。
【００４４】
表面層の厚みは、４μｍ以上５０μｍ以下が好ましく、特に５μｍ以上４５μｍ以下が好ましい。厚みが４μｍより薄いと、弾性層中の低分子量成分が染み出してきて潜像担持体を汚染しやすく、表面層が剥れる場合がある。また、５０μｍより厚いと、現像ローラの表面硬度が過度に高くなり、感光ドラム表面を削る場合がある。
【００４５】
図２は、本発明の現像ローラを具備した電子写真画像形成装置の概略構成の一例を示す断面図である。図２の画像形成装置には、現像ローラ４、トナー供給ローラ６、トナー７及びブレードバイアスを印加できるような機構を有する現像ブレード８からなる現像装置９を有している。また、感光ドラム５、クリーニングブレード１３、廃トナー収容容器１２、帯電装置１１を有している。感光ドラム５は矢印方向に回転し、感光ドラム５を帯電処理するための帯電部材１１によって一様に帯電され、感光ドラム５に静電潜像を書き込む露光手段であるレーザー光１０により、その表面に静電潜像が形成される。上記静電潜像は、感光ドラム５に対して接触配置される現像装置９によってトナーを付与されることにより現像され、トナー像として可視化される。現像は露光部に負帯電性トナー像を形成する、いわゆる反転現像を行っている。一方、記録媒体である紙２１は、給紙ローラ２２により給紙された後、バイアス電源１７から吸着ローラ２３に供給されるバイアスにより転写搬送ベルト１９上に吸着され、駆動ローラ１５の駆動により矢印方向に搬送される。転写搬送ベルト１９は、前記駆動ローラ１５、従動ローラ２０及びテンションローラ１８に張架されている。可視化された感光ドラム５上のトナー像は、上記のように転写搬送ベルト１９上に吸着された紙２１上に転写部材である転写ローラ１６によって転写される。トナー像を転写された紙２１は、定着装置１４により定着処理され、装置外に排紙されプリント動作が終了する。
【００４６】
一方、転写されずに感光ドラム上５上に残存した転写残トナーは、感光体表面をクリーニングするためのクリーニング部材であるクリーニングブレード１３により掻き取られ廃トナー容器１２に収納され、クリーニングされた感光ドラム５は上述作用を繰り返し行う。
【００４７】
現像装置９は、トナー７を収容した現像容器と、現像容器内の長手方向に延在する開口部に位置し感光ドラム５と対向設置された現像ローラ４とを備え、感光ドラム５上の静電潜像を現像して可視化するようになっている。
【００４８】
現像装置９における現像プロセスを以下に説明する。回転可能に支持されたトナー供給ローラ６により現像ローラ４上にトナーが塗布される。現像ローラ４上に塗布されたトナーは、現像ローラ４の回転により現像ブレード８と摺擦される。ここで、現像ブレード８に印加されたバイアスにより現像ローラ上のトナーは現像ローラ上に均一にコートされる。現像ローラ４は感光ドラム５と回転しながら接触し、感光ドラム５上に形成された静電潜像を現像ローラ４上にコートされたトナーにより現像することにより画像が形成される。ここで、現像ブレード８に印加されるバイアスの極性は、トナーの帯電極性と同極性の負極性であり、その電圧としては現像バイアスよりも絶対値で数十Ｖから数百Ｖ高い電圧が一般的である。このように現像ブレードにバイアスを印加する場合は、現像ブレードは導電性であることが好ましく、リン青銅やステンレス等の金属製であることがより好ましい。
トナー供給ローラ６の構造としては、発泡骨格状スポンジ構造や軸芯体上にレーヨン、ポリアミド等の繊維を植毛したファーブラシ構造のものが、現像ローラ４へのトナー７の供給及び未現像のトナーの剥ぎ取りの点から好ましい。例えば、軸芯体上にポリウレタンフォームを設けた弾性ローラを用いることができる。
【００４９】
このトナー供給ローラ６の現像ローラ４に対する当接幅としては、１〜８ｍｍが好ましく、また、現像ローラ４に対してその当接部において相対速度をもたせることが好ましい。
【実施例】
【００５０】
以下に実施例によって本発明をさらに詳細に説明する。
【００５１】
〔実施例１〕
軸芯体としてＳＵＳ製のΦ８芯金にニッケルメッキを施し、さらにプライマーＤＹ３５−０５１（商品名、東レダウコーニング社製）を塗布後、温度１７０℃で、２０分間焼付けしたものを用いた。次に、内径１６ｍｍの円筒状のパイプと、その両端に、軸芯体を固定するための駒と軸芯体を組み、一端の駒から下記の内容で構成される材料を分散させた弾性層形成用の液状材料を注入し、１３０℃、２０分加熱した。冷却後、金型から脱型することにより、軸芯体の周りに厚さ４．０ｍｍの弾性層を有する一次硬化弾性ローラを得た。
弾性層を構成する成分
（Ａ１）
両末端ジメチルビニルシロキシ−ジメチルポリシロキサン（重量平均分子量１０００００）                                              １００．０質量部
（Ｂ１）
両末端ジメチルビニルシロキシ−メチルメトキシシロキサン−ジメチルシロキサン共重合体（重量平均分子量８０００、[ジメチルシロキサン] ／[メチルメトキシシロキサン]＝５０）                                              ５．０質量部
（Ｃ１）
両末端トリメチルシロキシ−メチルハイドロジェンシロキサン−ジメチルシロキサン共重合体（重量平均分子量１０００）                      ４．４質量部
（ＳｉＨ基のモル数／ビニル基のモル数＝２．０となる量）
（Ｄ１）体積平均粒径が１００μｍの熱可塑性樹脂からなるシェルを有する中空フィラー（商品名：マツモトマイクロスフィアーＦ−８０ＤＥ、松本油脂製薬社製）
１．７質量部
（Ｅ１）カーボンブラック（商品名：デンカブラック粉状品、電気化学工業社製）
５．０質量部
（Ｆ１）白金触媒（Ｐｔ濃度１％）                    ０．１質量部
先の一次硬化弾性ローラを温度２００℃で、２時間オーブンで加熱し、弾性ローラを得た。得られた弾性ローラに関して、以下の観察を行った。結果を表１に示す。
【００５２】
＜弾性ローラの弾性層の表面近傍領域の観察＞
弾性ローラの弾性層の長手方向中央部から、観察用サンプルを切り出した。そのサンプルの、弾性層の表面側における任意の点の５視野、及び弾性層の表面近傍の断面側における任意の点の５視野に関して、走査型電子顕微鏡（商品名：Ｓ−４８００：日立製作所製、加速電圧１．５ＫＶ）を用いて観察した。ここで、中空フィラーが視野に入らない領域及び倍率を適宜選択する必要がある。得られた画像において、黒く観察された部分がカーボンブラックである。得られた画像データを画像処理アプリケーションにより２値化した。表面側から観察した画像において黒く観察された部分の割合をＡ、断面側から観察した画像において黒く観察された部分の割合をＢとし、各５視野の平均値をそれぞれＡave、Ｂaveとした。Ａave／Ｂaveが０．７０未満の場合、表面近傍にカーボンブラックが少ない高抵抗領域が形成されていると判断した。結果を表１に示す。
【００５３】
＜弾性ローラの弾性層の厚み方向の中心領域の観察＞
上記のようにして切り出した観察用サンプルの、弾性層の厚み方向の中心領域に関して、走査型電子顕微鏡（商品名：Ｓ−４８００、日立製作所製、加速電圧１．５ＫＶ）を用いてカーボンブラックの分散状態を目視により評価した。結果を表１に示す。
【００５４】
上記のようにして作製した弾性ローラの周面上に以下のようにして表面層を設け、現像ローラを得た。すなわち、
・ポリオール（商品名：ニッポラン５１２０、日本ポリウレタン社製）
８７．０質量部
・イソシアネート（商品名：コロネートＬ−５５Ｅ、日本ポリウレタン社製）
１３．０質量部
・カーボンブラック（商品名：ＭＡ１００、三菱化学社製）    ８．０質量部
・アクリル粒子（商品名：Ｇ−８００透明、根上工業社製）  １０．０質量部
を秤量し、ＭＥＫ（エチルメチルケトン）を加え、よくかきまぜた混合物をオーバーフロー型循環式塗布装置に入れた。上記塗布装置に弾性層ローラを浸漬し、引き上げた後に、風乾６０分、その後、１４０℃、２時間加熱し厚さ２０μｍの表面層を設けた。
【００５５】
＜画像出力試験＞
得られた現像ローラを、キヤノン社製プリンターＬＢＰ５５００改造機（現像ブレードとして厚み８０μｍのステンレスブレードを用い、この現像ブレードにリード線を取り付けて外部の高圧電源からブレードバイアスを印加できるように改造したもの）に組み込んだ。外部高圧電源としては、ＴＲＥＫ社製高圧電源Ｍｏｄｅｌ６１０Ｃを用い、３０℃／８０％ＲＨの環境において、現像ローラのブレードバイアスに対する耐リーク性の確認を行った。具体的には、現像バイアスを−３００Ｖに設定し、その現像バイアスに対して絶対値で１００Ｖから４００Ｖ高いブレードバイアスを２５Ｖ刻みで外部高圧電源から印加して画像出力試験を行った。各ブレードバイアス設定条件において、ベタ白及びハーフトーン画像をそれぞれ５枚ずつ出力し、ブレードバイアスリークに起因する横黒スジ（ブレードバイアスリーク画像）の有無を確認した。ここで、現像バイアスに対して絶対値で４００Ｖ高いブレードバイアスを印加してもリーク画像が発生しなかったものは、４００Ｖを超える耐リーク性を有していたとした。結果を表１に示す。
【００５６】
また、１５℃／１０％ＲＨの環境で、現像バイアスに対して絶対値で２００Ｖ高いブレードバイアス条件に設定して、印字率が１％の画像を２００００枚出力した後、カブリの測定を行った。カブリについては、白ベタ画像を連続２０枚出力し、２０枚目のベタ白画像の反射濃度を１０点測定し、その平均値をＤｓ（％）とした。一方、プリント前の紙の反射濃度を１０点測定し、その平均値をＤｒ（％）としたときのＤｓ−Ｄｒをかぶり量とした。 反射濃度は反射式濃度計（商品名：「ＲＥＦＬＥＣＴＯＭＥＴＥＲ  ＭＯＤＥＬ  ＴＣ−６ＤＳ／Ａ」、東京電色社製）を用いて測定した。カブリ測定を行うに際し、リーク画像が発生する場合はリーク画像発生領域以外の反射濃度を測定した。結果を表１に示す。
【００５７】
〔実施例２〕
実施例１において、成分（Ｄ１）を（Ｄ２）体積平均粒径が４０μｍの熱可塑性樹脂からなるシェルを有する中空フィラー（商品名：エクスパンセル５５１ＤＥ４０ｄ４２、日本フェライト社製）に変更し、（Ｄ２）の配合量を１．０質量部とした以外は、実施例１と同様にして、弾性ローラを作製し、弾性ローラの周面上に表面層を設けて現像ローラを作製し、同様の評価を行った。結果を表１に示す。
【００５８】
〔実施例３〕
実施例１において、成分（Ｂ１）を（Ｂ２）両末端ジメチルビニルシロキシ−メチルエトキシシロキサン−ジメチルシロキサン共重合体（重量平均分子量３０００、[ジメチルシロキサン] ／[メチルエトキシシロキサン]＝３０）に変更し、（Ｂ２）の配合量を１．０質量部とした以外は実施例１と同様にして、弾性ローラを作製し、弾性ローラの周面上に表面層を設けて現像ローラを作製し、同様の評価を行った。結果を表１に示す。
【００５９】
〔実施例４〕
実施例２において、成分（Ｂ１）を（Ｂ３）両末端ジメチルビニルシロキシ−メチルプロポキシシロキサン−ジメチルシロキサン共重合体（重量平均分子量１００００、[ジメチルシロキサン] ／[メチルプロポキシシロキサン]＝８０）に変更し、（Ｂ３）の配合量を１０．０質量部とした以外は実施例２と同様にして、弾性ローラを作製し、弾性ローラの周面上に表面層を設けて現像ローラを作製し、同様の評価を行った。結果を表１に示す。
【００６０】
〔実施例５〕
実施例３において成分（Ｂ２）の配合量を１０質量部に変更し、成分（Ｄ１）を（Ｄ３）平均粒径が６０μｍのガラスからなるシェルを有する中空フィラー（商品名：Ｑ−ＣＥＬ５０２０、ポッターズ・バロティーニ社製）に変更し、（Ｄ３）の配合量を１０．０質量部とした以外は実施例３と同様にして、弾性ローラを作製し、弾性ローラの周面上に表面層を設けて現像ローラを作製し、同様の評価を行った。結果を表１に示す。
【００６１】
〔実施例６〕
実施例４において成分（Ｂ３）の配合量を１質量部に変更し、成分（Ｄ１）を（Ｄ４）平均粒径が８０μｍのガラスからなるシェルを有する中空フィラー（商品名：Ｑ−ＣＥＬ７０１４、ポッターズ・バロティーニ社製）に変更し、（Ｄ４）の配合量を５．０質量部とした以外は実施例４と同様にして、弾性ローラを作製し、弾性ローラの周面上に表面層を設けて現像ローラを作製し、同様の評価を行った。結果を表１に示す。
【００６２】
〔実施例７〕
実施例１において成分（Ｄ１）を（Ｄ３）平均粒径が６０μｍのガラスからなるシェルを有する中空フィラー（商品名：Ｑ−ＣＥＬ５０２０、ポッターズ・バロティーニ社製）に変更し、（Ｄ３）の配合量を２．０質量部とした以外は実施例１と同様にして、弾性ローラを作製し、弾性ローラの周面上に表面層を設けて現像ローラを作製し、同様の評価を行った。結果を表１に示す。
【００６３】
〔実施例８〕
実施例１において成分（Ｂ１）を（Ｂ４）両末端ジメチルビニルシロキシ−メチルメトキシシロキサン−ジメチルシロキサン共重合体（重量平均分子量２０００、[ジメチルシロキサン] ／[メチルメトキシシロキサン]＝２５）に変更した以外は実施例１と同様にして、弾性ローラを作製し、弾性ローラの周面上に表面層を設けて現像ローラを作製し、同様の評価を行った。結果を表１に示す。
【００６４】
〔実施例９〕
実施例１において成分（Ｂ１）を（Ｂ５）両末端ジメチルビニルシロキシ−メチルメトキシシロキサン−ジメチルシロキサン共重合体（重量平均分子量１２０００、[ジメチルシロキサン] ／[メチルメトキシシロキサン]＝１１０）に変更した以外は実施例１と同様にして、弾性ローラを作製し、弾性ローラの周面上に表面層を設けて現像ローラを作製し、同様の評価を行った。結果を表１に示す。
【００６５】
〔実施例１０〕
実施例２において成分（Ｂ１）を（Ｂ４）両末端ジメチルビニルシロキシ−メチルメトキシシロキサン−ジメチルシロキサン共重合体（重量平均分子量２０００、[ジメチルシロキサン] ／[メチルメトキシシロキサン]＝２５）に変更した以外は実施例２と同様にして、弾性ローラを作製し、弾性ローラの周面上に表面層を設けて現像ローラを作製し、同様の評価を行った。結果を表１に示す。
【００６６】
〔実施例１１〕
実施例２において成分（Ｂ１）を（Ｂ５）両末端ジメチルビニルシロキシ−メチルメトキシシロキサン−ジメチルシロキサン共重合体（重量平均分子量１２０００、[ジメチルシロキサン] ／[メチルメトキシシロキサン]＝１１０）に変更した以外は実施例２と同様にして、弾性ローラを作製し、弾性ローラの周面上に表面層を設けて現像ローラを作製し、同様の評価を行った。結果を表１に示す。
【００６７】
〔実施例１２〕
実施例９において成分（Ｂ５）の配合量を１０．０質量部に変更した以外は実施例９と同様にして、弾性ローラを作製し、弾性ローラの周面上に表面層を設けて現像ローラを作製し、同様の評価を行った。結果を表１に示す。
【００６８】
〔実施例１３〕
実施例１０において成分（Ｂ４）の配合量を１．０質量部に変更した以外は実施例１０と同様にして、弾性ローラを作製し、弾性ローラの周面上に表面層を設けて現像ローラを作製し、同様の評価を行った。結果を表１に示す。
【００６９】
〔実施例１４〕
実施例８において成分（Ｄ１）を（Ｄ３）平均粒径が６０μｍのガラスからなるシェルを有する中空フィラー（商品名：Ｑ−ＣＥＬ５０２０、ポッターズ・バロティーニ社製）に変更し、（Ｄ３）の配合量を３．０質量部とした以外は実施例８と同様にして、弾性ローラを作製し、弾性ローラの周面上に表面層を設けて現像ローラを作製し、同様の評価を行った。結果を表１に示す。
【００７０】
〔実施例１５〕
実施例９において成分（Ｄ１）を（Ｄ４）平均粒径が８０μｍのガラスからなるシェルを有する中空フィラー（商品名：Ｑ−ＣＥＬ７０１４、ポッターズ・バロティーニ社製）に変更し、（Ｄ４）の配合量を１．０質量部とした以外は実施例９と同様にして、弾性ローラを作製し、弾性ローラの周面上に表面層を設けて現像ローラを作製し、同様の評価を行った。結果を表１に示す。
【００７１】
〔実施例１６〕
実施例１４において、成分（Ｂ４）の配合量を１．０質量部に変更した以外は実施例１４と同様にして、弾性ローラを作製し、弾性ローラの周面上に表面層を設けて現像ローラを作製し、同様の評価を行った。結果を表１に示す。
【００７２】
〔実施例１７〕
実施例１５において、成分（Ｂ５）の配合量を１０．０質量部に変更した以外は実施例１５と同様にして、弾性ローラを作製し、弾性ローラの周面上に表面層を設けて現像ローラを作製し、同様の評価を行った。結果を表１に示す。
【００７３】
〔比較例１〕
実施例１において、成分（Ｂ１）を配合しなかった以外は実施例１と同様にして、弾性ローラを作製し、弾性ローラの周面上に表面層を設けて現像ローラを作製し、同様の評価を行った。結果を表１に示す。
【００７４】
〔比較例２〕
実施例１において、成分（Ｄ１）を配合しなかった以外は実施例１と同様にして、弾性ローラを作製し、弾性ローラの周面上に表面層を設けて現像ローラを作製し、同様の評価を行った。結果を表１に示す。
【００７５】
〔比較例３〕
実施例１において、成分（Ｂ１）及び（Ｄ１）を配合しなかった以外は実施例１と同様にして、弾性ローラを作製し、弾性ローラの周面上に表面層を設けて現像ローラを作製し、同様の評価を行った。結果を表１に示す。
【００７６】
〔比較例４〕
実施例１において、成分（Ｂ１）を配合せず、以下の組成物を５質量部配合した以外は実施例１と同様にして、弾性ローラを作製し、弾性ローラの周面上に表面層を設けて現像ローラを作製し、同様の評価を行った。結果を表１に示す。
【化１】
2012242735.tif 000002
【００７７】
【表１】
2012242735.tif 000003
【００７８】
表１から判るように、実施例１から実施例１７の現像ローラにおいては、弾性層の厚み方向の中心領域においてカーボンブラックの凝集は殆んどなく、ブレードバイアスリーク発生時のブレードバイアスと現像バイアスの電圧差の絶対値も325V以上となっていた。また、弾性層の表面近傍の観察において、Ａave／Ｂaveの値が0.81以上であり、カブリの値も2.6％以下となっていた。ここで、中空フィラーとして、樹脂からなるシェルを有する中空フィラーを用いた実施例１から実施例４及び実施例８から実施例１３においては、弾性層の表面近傍の観察において、Ａave／Ｂaveの値が0.92以上であり、カブリの値が1.5％以下と、特に良好であった。また、成分（Ｂ）のアルコキシ基を有するアルケニル変性ジメチルポリシロキサンの重量平均分子量が3000乃至10000である実施例１から実施例７においては、弾性層の厚み方向の中心領域においてカーボンブラックの凝集が見られなかった。また、ブレードバイアスリーク発生時のブレードバイアスと現像バイアスの電圧差の絶対値も375V以上と、特に良好であった。
【００７９】
一方、本発明の成分（Ｂ）であるアルコキシ基を有するアルケニル変性ジメチルポリシロキサンを含有していない比較例１においては、弾性層の厚み方向の中心領域においてカーボンブラックが凝集していた。また、ブレードバイアスと現像バイアスの電圧差の絶対値が200Vで、ブレードバイアスリークが発生した。
【００８０】
本発明の成分（Ｄ）である中空フィラーを含有していない比較例２においては、弾性層の表面近傍の観察においてＡave／Ｂaveの値が0.65と低く、弾性層の表面近傍にカーボンブラック含有量が少ない高抵抗領域が形成されていた。また、それに伴ってカブリが5.2％と高くなっていた。
【００８１】
比較例３は本発明の成分（Ｂ）であるアルコキシ基を有するアルケニル変性ジメチルポリシロキサン及び、本発明の成分（Ｄ）である中空フィラーを含有していない。比較例３においては、中空フィラーを含有していないことから、弾性層の表面近傍の観察においてＡave／Ｂaveの値が0.52と低く、弾性層の表面近傍にカーボンブラック含有量が少ない高抵抗領域が形成されていた。また、それに伴ってカブリが6.5％と高くなっていた。また、成分（Ｂ）であるアルコキシ基を有するアルケニル変性ジメチルポリシロキサンを含有していないが、成分(Ｄ)である中空フィラーも含有していないことから、弾性層の厚み方向の中心領域においてカーボンブラックの凝集は殆んど見られなかった。そのことから、ブレードバイアスリーク発生時のブレードバイアスと現像バイアスの電圧差の絶対値も325Vとなっていた。
【００８２】
比較例４は、成分（Ｂ）の代わりに、長鎖アルキル基及びアルコキシシリル基を有するシロキサンオリゴマー（シロキサンオリゴマー）を含有している。比較例４において、弾性層の厚み方向の中心領域においてカーボンブラックが凝集しており、ブレードバイアスと現像バイアスの電圧差の絶対値が225Vで、ブレードバイアスリークが発生した。これは、シロキサンオリゴマーと成分（Ａ）であるアルケニル変性ジメチルポリシロキサンとの相溶性が低く、硬化する前にシロキサンオリゴマーがカーボンブラックと共にシリコーンゴム組成物中で凝集したことによると考えられる。
【符号の説明】
【００８３】
１        軸芯体
２        弾性層
３        表面層
４        現像ローラ
５        感光ドラム
６        トナー供給ローラ
７        トナー
８        現像ブレード
９        現像装置
１０      レーザー光
１１      帯電部材
１２      廃トナー収容容器
１３      クリーニングブレード
１４      定着装置
１５      駆動ローラ
１６      転写ローラ
１７      バイアス電源
１８      テンションローラ
１９      転写搬送ベルト
２０      従動ローラ
２１      紙
２２      給紙ローラ
２３      吸着ローラ
【図１】
2012242735.tif 000004
【図２】
2012242735.tif 000005